КАТАЛИЗАТОР КОНВЕРСИИ ВОДЯНОГО ГАЗА НИЗКОЙ ТЕМПЕРАТУРЫ

1. Катализатор конверсии водяного газа, содержащий от около 5 до около 75 мас.% оксида меди, от около 5 до около 70 мас.% оксида цинка и от около 5 до около 50 мас.% оксида алюминия, полученный из диспергируемого оксида алюминия, в котором диспергируемый оксид алюминия имеет 40% или большую дисперсность в воде после пептизации при pH от около 2 до около 5.
2. Катализатор конверсии водяного газа по п.1, полученный из диспергируемого оксида алюминия, имеющего процент дисперсности 50% или больше в воде после пептизации при pH от 2 до 5.
3. Катализатор конверсии водяного газа по п.1, полученный из диспергируемого оксида алюминия, имеющего процент дисперсности 60% или больше в воде после пептизации при pH от 2 до 5.
4. Катализатор конверсии водяного газа по п.1, полученный из диспергируемого оксида алюминия, имеющего процент дисперсности 70% или больше в воде после пептизации при pH от 2 до 5.
5. Катализатор конверсии водяного газа по п.1 полученный из диспергируемого оксида алюминия, имеющего процент дисперсности 80% или больше в воде после пептизации при pH от 2 до 5.
6. Катализатор конверсии водяного газа по п.1, полученный из диспергируемого оксида алюминия, имеющего процент дисперсности 90% или больше в воде после пептизации при pH от 2 до 5.
7. Катализатор конверсии водяного газа по п.1, в котором диспергируемый оксид алюминия выбран из группы, состоящей из бемитового оксида алюминия, псевдобемитового оксида алюминия и их смесей.
8. Катализатор конверсии водяного газа по п.7, в котором диспергируемый оксид алюминия содержит бемитовый оксид алюминия.
9. Катализатор конверсии водяного газа по п.7, в котором диспергируемый оксид алюминия содержит псевдобемитовый оксид алюминия.
10. Восстановленный катализатор конверсии водяного газа, полученный из катализатора конверсии водяного газа, содержащего от около 5 до около 75 мас.% оксида меди, от около 5 до около 70 мас.% оксида цинка и от около 5 до около 50 мас.% оксида алюминия, где катализатор конверсии водяного газа приготовлен из диспергируемого оксида алюминия, имеющего процент дисперсности 40% или больше в воде после пептизации при pH от около 2 до около 5.
11. Восстановленный катализатор конверсии водяного газа по п.10, полученный из диспергируемого оксида алюминия, имеющего процент дисперсности 50% или больше в воде после пептизации при pH от 2 до 5.
12. Восстановленный катализатор конверсии водяного газа по п.10, полученный из диспергируемого оксида алюминия, имеющего процент дисперсности 60% или больше в воде после пептизации при pH от 2 до 5.
13. Восстановленный катализатор конверсии водяного газа по п.10, полученный из диспергируемого оксида алюминия, имеющего процент дисперсности 70% или больше в воде после пептизации при pH от 2 до 5.
14. Восстановленный катализатор конверсии водяного газа по п.10, полученный из диспергируемого оксида алюминия, имеющего процент дисперсности 80% или больше в воде после пептизации при pH от 2 до 5.
15. Восстановленный катализатор конверсии водяного газа по п.10, полученный из диспергируемого оксида алюминия, имеющего процент дисперсности 90% или больше в воде после пептизации при pH от 2 до 5.
16. Восстановленный катализатор конверсии водяного газа по п.10, в котором диспергируемый оксид алюминия выбран из группы, состоящей из бемитового оксида алюминия, псевдобемитового оксида алюминия и их смесей.
17. Восстановленный катализатор конверсии водяного газа по п.16, в котором диспергируемый оксид алюминия содержит бемитовый оксид алюминия.
18. Восстановленный катализатор конверсии водяного газа по п.16 в котором диспергируемый оксид алюминия содержит псевдобемитовый оксид алюминия.
19. Способ получения катализатора конверсии водяного газа из диспергируемого оксида алюминия и осажденных соединений меди и цинка, содержащий:
(a) добавление диспергированной суспензии оксида алюминия к раствору солей меди и цинка для того, чтобы сформировать суспензию оксида алюминия и солей меди и цинка;
(b) формирование водного раствора карбоната щелочного метала;
(c) одновременное комбинирование суспензии оксида алюминия и солей меди и цинка и водного раствора карбоната щелочного метала с водой для того, чтобы сформировать осадок; окисление этого осадка; и
(d) фильтрование, вымывание, высушивание и кальцинирование осадка для того, чтобы сформировать катализатор конверсии водяного газа.
20. Способ по п.19, который дополнительно включает восстановление катализатора конверсии водяного газа для того, чтобы сформировать восстановленный катализатор конверсии водяного газа.
21. Продукт, полученный путем:
(a) добавления диспергированной суспензии оксида алюминия, приготовленной из диспергируемого оксида алюминия к раствору солей меди и цинка для того, чтобы сформировать суспензию оксида алюминия, и солей меди и цинка;
(b) формирования водного раствора карбоната щелочного метала;
(c) одновременного комбинирования суспензии оксида алюминия и солей меди и цинка и водного раствора карбоната щелочного метала с водой для того, чтобы сформировать осадок; окисления этого осадка; и
(d) фильтрования, вымывания, высушивания и кальцинирования осадка для того, чтобы сформировать катализатор конверсии водяного газа.
22. Продукт, полученный путем:
(a) добавления диспергированной суспензии оксида алюминия, приготовленной из диспергируемого оксида алюминия к раствору солей меди и цинка для того, чтобы сформировать суспензию оксида алюминия, и солей меди и цинка;
(b) формирования водного раствора карбоната щелочного метала;
(c) одновременного комбинирования суспензии оксида алюминия, и солей меди и цинка и водного раствора карбоната щелочного метала с водой для того, чтобы сформировать осадок; окисления этого осадка;
(d) высушивания и кальцинирования осадка для того, чтобы сформировать катализатор конверсии водяного газа; и
(e) восстановления катализатора конверсии водяного газа в водородсодержащем газе для того, чтобы сформировать восстановленный катализатор конверсии водяного газа.